(57)【要約】      （修正有）【課題】底付き感がなく優れたクッション性を備えるとともに、階下への遮音性に優れたカーペットの下に敷設するラグ用クッション材を提供する。【解決手段】表面層２の下側にクッション材からなる中間層３が積層されるとともに、その中間層３の下側に裏面層４が積層されてなることを特徴とするラグ用クッション材１。さらに、前記裏面層４の下側に少なくとも部分的に滑り止め樹脂５が固着されていてもよく、前記クッション材は、厚さが１０ｍｍ〜４０ｍｍの範囲のポリウレタンフォームが好ましい。【選択図】図１
2015042190.tif 000002
【特許請求の範囲】
【請求項１】
表面層の下側にクッション材からなる中間層が積層されるとともに、その中間層の下側に裏面層が積層されてなることを特徴とするラグ用クッション材。
【請求項２】
前記裏面層の下側に少なくとも部分的に滑り止め樹脂を固着させた請求項１に記載のラグ用クッション材。
【請求項３】
前記クッション材が、厚さが１０ｍｍ〜４０ｍｍの範囲であるポリウレタンフォームである請求項１又は２に記載のラグ用クッション材。
【請求項４】
前記表面層及び／又は裏面層が、不織布である請求項１〜３のいずれかに記載のラグ用クッション材。
【請求項５】
前記表面層に、防滑処理が施されてなる請求項１〜４のいずれかに記載のラグ用クッション材。
【発明の詳細な説明】
【技術分野】
【０００１】
この発明は、室内で敷かれるラグ用クッションに関するものである。
【背景技術】
【０００２】
一般的に、カーペットはタフテッドカーペット、フックカーペット、不織布などの表皮層とバッキング樹脂層と裏打ち層からなるカーペットが知られている。カーペットは、各種施設の室内、家庭のリビングルームや子供部屋等に敷かれ、さらに中敷きや部分敷きとしても用いられ、インテリアであるとともに、生活に密着した生活空間でくつろぐ場所に用いられるものでもある。
【０００３】
これらのカーペットとしては、比較的扱い易い厚みの薄いカーペットから、厚みがあって保温性及びクッション性に優れたカーペットまで様々なカーペットがある。例えば、床暖房が施された床の上に敷設するカーペットとして、特許文献１の床暖房用カーペットが知られている。一方、厚さの薄いカーペットも比較的扱い易いことから広く利用されている。
【０００４】
しかしながら、このようなクッション性の良いカーペットはボリュームがあって取り扱いが容易とは言い難かった。一方、比較的厚さの薄いカーペットは底付き感があり特に、カーペットの上でくつろぐために敷設している家庭では、快適とは言い難かった。加えて、集合住宅等では、階下に伝わる歩行音や落下音は、いわゆる騒音として快適性を妨げるおそれがあった。
【先行技術文献】
【特許文献】
【０００５】
【特許文献１】特開昭６０−２４６８８０号公報
【発明の概要】
【発明が解決しようとする課題】
【０００６】
本発明は、かかる技術的背景に鑑みてなされたものであって、底付き感がなく優れたクッション性を備えるとともに、階下への遮音性に優れたカーペットの下に敷設するラグ用クッション材を提供することを目的とする。
【課題を解決するための手段】
【０００７】
前記目的を達成するために、本発明は以下の手段を提供する。
【０００８】
［１］表面層の下側にクッション材からなる中間層が積層されるとともに、その中間層の下側に裏面層が積層されてなることを特徴とするラグ用クッション材。
【０００９】
［２］前記裏面層の下側に少なくとも部分的に滑り止め樹脂を固着させた前項１に記載のラグ用クッション材。
【００１０】
［３］前記クッション材が、厚さが１０ｍｍ〜４０ｍｍの範囲であるポリウレタンフォームである前項１又は２に記載のラグ用クッション材。
【００１１】
［４］前記表面層及び／又は裏面層が、不織布である前項１〜３のいずれかに記載のラグ用クッション材。
【００１２】
［５］前記表面層に、防滑処理が施されてなる前項１〜４のいずれかに記載のラグ用クッション材。
【発明の効果】
【００１３】
［１］の発明では、表面層の下側にクッション材からなる中間層が積層されるとともに、その中間層の下側に裏面層が積層されてなるので、優れたクッション性を発揮するとともに、階下への遮音性に優れる。また、表面層と裏面層とによりクッション材からなる中間層を保護し、さらに取り扱いが容易となる。
【００１４】
［２］の発明では、前記裏面層の下側に少なくとも部分的に滑り止め樹脂を固着させているので、例えば畳、床などの上に敷設しても、滑りを防止することができる。
【００１５】
［３］の発明では、前記クッション材の厚さが１０ｍｍ〜４０ｍｍの範囲であるポリウレタンフォームは、十分なクッション性を発揮する。
【００１６】
［４］の発明では、前記表面層及び／又は裏面層が不織布であるので、十分に中間層を保護することができる。
【００１７】
［５］の発明では、前記表面層に防滑処理が施されているので、ラグ用クッション材の上に敷くラグカーペットの滑りを防止することができる。
【図面の簡単な説明】
【００１８】
【図１】この発明に係るラグ用クッション材を示す説明図である。
【発明を実施するための形態】
【００１９】
本発明に係るラグ用クッション材の一実施形態を図１に基づいて説明する。この発明に係るラグ用クッション材１は、表面層２の下側にクッション材からなる中間層３が積層されるとともに、その中間層３の下側に裏面層４が積層されてなることを特徴とする。
【００２０】
本発明において、前記表面層２及び前記裏面層４としては特に制限されないが不織布が好ましい。不織布としては、ニードルパンチ不織布、スパンボンド不織布、ケミカルボンド不織布からなる群より選ばれる１種が好ましく、かつ前記不織布の目付けは１００〜３００ｇ／ｍ２が好ましい。前記表面層２及び前記裏面層４として不織布を用いることで、十分な表面強度及び十分な耐摩耗性を得ることができるとともに、ラグ用クッション材に適用した場合に、ラグ用クッション材上に敷設されるカーペットの滑りを抑制することができる。
【００２１】
前記不織布の目付が１００ｇ／ｍ２未満では、耐摩耗性や表面の強度を十分に確保するのが困難になるおそれがあり好ましくない。３００ｇ／ｍ２を超えてもそれにみあう効果が乏しいばかりでなくコスト増大や、重量の増加を招くおそれがあり好ましくない。不織布の目付をこの範囲にすることで、表面層と裏面層とによりクッション材からなる中間層を保護し、さらに取り扱いが容易となる。
【００２２】
不織布を構成する素材としては、特に限定されないが、ポリエステル繊維、ポリプロピレン繊維、ナイロン繊維等を挙げることができる。中でも、ポリエステル繊維またはポリプロピレン繊維からなるニードルパンチ不織布又はスパンボンド不織布がより好ましい。
【００２３】
前記裏面層４の下側に部分的に滑り止め樹脂５を固着させるのが好ましい。滑り止め樹脂５としては、特に限定されないがスチレン・ブタジエンゴム（ＳＢＲ）、塩化ビニル（ＰＶＣ）、エチレン酢酸ビニル共重合体（ＥＶＡ）、メチルメタクリレート・ブタジエンゴム（ＭＢＲ）、アクリル樹脂等を挙げることができ、前記裏面層４の下側にナイフ、ロールなどによるコーティング法あるいは、スクリーンによるプリント法によって塗布し、その後加熱して形成される。
【００２４】
前記滑り止め樹脂５は、裏面層４の全面に固着させてもよいし、部分的であってもよい。好ましくは部分的であって、例えばドット状に塗布し形成するのが好ましい。さらに、ドット状や柄などの意匠を組み合わせても良い。このようにすることで、畳、フローリングなどの床の上にラグ用クッション材を敷設しても、滑りを防止することができる。
さらに、滑り止め樹脂５に熱膨張性マイクロカプセルを配合してもよく、このようにすることで、加熱時に発泡してさらに突起とすることができる。
【００２５】
本発明において、前記クッション材からなる中間層３としては特に制限されないが、例えば、ポリエチレンフォーム、ウレタンフォームを使用することができる。このようにすることで、優れたクッション性を発揮するとともに、階下への遮音性に優れる。なかでも厚さが１０ｍｍ〜４０ｍｍの範囲であるポリウレタンフォームが好ましい。厚さが１０ｍｍ未満では、クッション性はあるものの底付き感を感じるおそれがあり、遮音性の面でも好ましくない。厚さが４０ｍｍを越えても遮音性に優れるものの徒にラグ用クッション材全体が厚くなり、取り扱い難くなるおそれがあり好ましくない。
【００２６】
前記ポリウレタンフォームは公知のものを用いることができ、特に限定されないが、ポリウレタンフォームは、１６Ｄ〜４０Ｄ（Ｄはウレタンの密度、Ｋｇ／ｍ３）が好ましい。
【００２７】
さらに本発明においては、前記表面層２に防滑処理を施すのが好ましい。カーペットとの滑り止めを向上でき、カーペットの位置ずれを防止することができる。前記表面層２に施す防滑処理としては、例えば、前記表面層２の表面の繊維をガスバーナーの炎を当てて加熱することで、繊維が部分的に溶融し、粒状になり防滑性を付与させることができる。また、例えば塩化ビニル樹脂、アクリル系樹脂などを、プリント法、スプレー法、コーティング法、またはディップ法等の公知の方法により表面層２の不織布に塗工処理することができる。塗工は、表面層２の全面であっても良いし、部分的あるいは一部であっても良い。
【００２８】
本発明において、ラグ用クッション材の表面層２に意匠を施しても良い。意匠を施すには、表面層に例えば、ロータリープリント、フラットスクリーンプリント、インクジェットプリントや、熱転写フイルムなど公知の方法を用いることができる。なお、綿染めした繊維を用いた不織布を表面層２として、さらに上述の意匠を施すことで、デザイン性を向上させることができる。さらに、表面層２に染料による染意匠ばかりでなく、顔料や樹脂によるプリント意匠を付与してもよい。
【００２９】
本発明において、表面層２の下側にクッション材からなる中間層３を積層し、下側に裏面層４を積層一体化するには、例えば、スチレン・ブタジエンゴム（ＳＢＲ）、エチレン酢酸ビニル共重合体（ＥＶＡ）、メチルメタクリレート・ブタジエンゴム（ＭＢＲ）、アクリル樹脂などから選ばれる樹脂からなる接着剤を、各層の間に公知の方法で塗布し、乾燥接着することで、一体化することができる。また、クッション材からなる中間層３が、ウレタンフォームのように熱溶融性を有する材料は、ガスバーナー等の炎によりウレタンフォームの片面を溶融すると同時に表面層２を積層圧着することで、接着することができ、さらに、ウレタンフォームの反対面を同様に溶融すると同時に裏面層４を積層圧着することで表面層２と中間層３と裏面層４を強固に接着一体化することができる。
【００３０】
また、本発明のラグ用クッション材は、周縁部をオーバーロック加工、テープ加工、あるいはヘム加工を施しほつれ防止とともに外観を整えてもよい。
【実施例】
【００３１】
次に、本発明の具体的実施例について説明するが、本発明はこれらの実施例のものに特に限定されるものではない。
【００３２】
＜実施例１＞  
ポリエステル繊維製の目付２００ｇ／ｍ２のニードルパンチ不織布の片面に、スクリーンを用いて直径およそ２ｍｍの大きさに塩化ビニル樹脂をドット状にプリント（ウエット塗布量９０ｇ／ｍ２）し、その後温度１５０℃で５分間乾燥し、滑り止め樹脂５を形成した。次に、密度１８Ｄ、厚さが１５ｍｍのウレタンフォームの片面を、ガスバーナーにより溶融させると同時に裏面層４の滑り止め樹脂５の形成された面の反対側に積層し接着した。その後、ウレタンフォームのもう一方の面を、同様に溶融させポリエステル繊維性の目付２００ｇ／ｍ２のニードルパンチ不織布を積層し接着した。こうして得られたラグ用クッション材を、たて１７０ｃｍ、よこ１７０ｃｍの大きさに裁断し、周縁部にテープ加工を施してラグ用クッション材のほつれ防止を施した。床材の軽量床衝撃音レベル低減量試験の結果は、性能等級ΔＬＬ（Ｉ）−７で合格であった。また、フローリング床にラグ用クッション材を置き、その上に２畳用のラグカーペット重ねたところに座ったところふかふかで優れたクッション性を示し快適であった。
【００３３】
＜実施例２＞  
実施例１において、厚さが１２ｍｍのポリウレタンフォームを用いた以外実施例１と同様にしてラグ用クッション材を得た。床材の軽量床衝撃音レベル低減量試験の結果は、性能等級ΔＬＬ（Ｉ）−６で合格であった。また、フローリング床にラグ用クッション材を置き、その上に２畳用のラグカーペット重ねたところに座ったところ、底付き感がなくふかふかで優れたクッション性を示し快適であった。さらに、上に乗って歩行してみたが、ラグ用クッション材とラグカーペットにずれも発生することがなかった。
【００３４】
＜実施例３＞  
実施例１において、厚さが３５ｍｍのポリウレタンフォームを用いた以外実施例１と同様にしてラグ用クッション材を得た。床材の軽量床衝撃音レベル低減量試験の結果は、性能等級ΔＬＬ（Ｉ）−９で合格であった。また、フローリング床にラグ用クッション材を置き、その上に２畳用のラグカーペット重ねたところに座ったところ、実施例１よりもかなりふかふかで優れたクッション性を示し快適であった。さらに、上に乗って歩行してみたが、ラグ用クッション材とラグカーペットにずれも発生することがなかった。
【００３５】
＜実施例４＞
実施例１において、表面層２の表面に防滑処理として、前記表面層２の表面の繊維をガスバーナーの炎を当てて加熱し、繊維が部分的に溶融し粒状させ防滑性を付与した以外は、実施例１と同様にしてラグ用クッション材を得た。ラグカーペットの上に乗って１０回往復歩行してみても、ラグ用クッション材は床とのずれもラグカーペットとのずれも発生することがなかった。また、床材の軽量床衝撃音レベル低減量試験の結果は、性能等級ΔＬＬ（Ｉ）−７で合格であった。なお、フローリング床にラグ用クッション材を置き、その上に２畳用のラグカーペット重ねたところに座ったところふかふかで優れたクッション性を示し快適であった。さらに、上に乗って歩行してみたが、ラグ用クッション材とラグカーペットにずれも発生することがなかった。
【００３６】
＜比較例１＞  
実施例１において、厚さが１２ｍｍのウレタンフォームの中間層３を用いずに、接着剤としてエチレン酢酸ビニル共重合体（ＥＶＡ）エマルジョンを用いて表面層２と裏面層４を積層一体化した以外実施例１と同様にしてクッション材を得た。床材の軽量床衝撃音レベル低減量試験の結果は、性能等級ΔＬＬ（Ｉ）−４で不合格であった。なお、フローリング床にこのクッション材を置き、その上に２畳用のラグカーペット重ねたところに座ったところ、底付き感が著しく、クッション性があるとは言い難かった。
【００３７】
＜比較例２＞  
実施例１において、厚さが１５ｍｍのウレタンフォームに替えて表面層２と同一の不織布を用い、接着剤としてエチレン酢酸ビニル共重合体（ＥＶＡ）エマルジョンを用いて積層一体化した以外実施例１と同様にしてクッション材を得た。床材の軽量床衝撃音レベル低減量試験の結果は、性能等級ΔＬＬ（Ｉ）−５で不合格であった。なお、フローリング床にこのクッション材を置き、その上に２畳用のラグカーペット重ねたところに座ったところ、比較例１とほぼ同様に底付き感が著しく、クッション性があるとは言い難かった。
【００３８】
本発明の実施例１〜４のラグ用クッション材は、フローリング床にラグ用クッション材を置き、その上にラグカーペット重ねて使用することができ、階下への遮音性に優れるとともに、優れたクッション性を発揮し快適であった。
【００３９】
これに対して、比較例１、２のクッション材は、底付き感が著しく、クッション性があるとは言い難かった。
【００４０】
また、得られたラグ用クッション材の衝撃音について、下記の試験に基づいて評価した。
【００４１】
＜床材の軽量床衝撃音レベル低減量試験評価法＞
性能等級ΔＬＬ（Ｉ）−４のフローリングの上にラグ用クッション材を敷設し、ＪＩＳ  Ａ  １４４０−１に基づいて標準軽量衝撃源（タッピングマシン）を使用して測定し、階下への遮音性の評価とした。性能等級ΔＬＬ（Ｉ）−６以上を合格とした。
【産業上の利用可能性】
【００４２】
本発明のラグ用クッション材は、階下への遮音性に優れるとともに、底付き感がなく優れたクッション性を備えるので、カーペットの下に敷設するラグ用クッション材として用いられる。
【符号の説明】
【００４３】
１・・・ラグ用クッション材
２・・・表面層
３・・・中間層
４・・・裏面層
５・・・滑り止め樹脂
【図１】
2015042190.tif 000003